(57)【要約】【課題】粘着力の持続性に優れた粘着テープを提供すること。【解決手段】ポリオレフィン系テープ基材１００と粘着剤層２００とを有する粘着テープにおいて、該粘着テープがベンゾトリアゾール系化合物、ベンゾフェノン系化合物又はトリアジン系化合物から選ばれる少なくとも１種の紫外線吸収剤を含有することを特徴とする粘着テープであり、好ましくは紫外線吸収剤をポリオレフィン系テープ基材に含有すること、紫外線吸収剤を粘着剤層に含有すること、紫外線吸収剤をポリオレフィン系テープ基材と粘着剤層の両方に含有することである。【選択図】          図１
2004315549.tif 000002
【特許請求の範囲】
【請求項１】
ポリオレフィン系テープ基材と粘着剤層とを有する粘着テープにおいて、該粘着テープがベンゾトリアゾール系化合物、ベンゾフェノン系化合物又はトリアジン系化合物から選ばれる少なくとも１種の紫外線吸収剤を含有することを特徴とする粘着テープ。
【請求項２】
紫外線吸収剤をポリオレフィン系テープ基材に含有すること特徴とする請求項１記載の粘着テープ。
【請求項３】
紫外線吸収剤をポリオレフィン系テープ基材と粘着剤層の両方に含有すること特徴とする請求項１記載の粘着テープ。
【請求項４】
紫外線吸収剤を含有するポリオレフィン系テープ基材に光安定剤を含有すること特徴とする請求項２又は３記載の粘着テープ。
【請求項５】
紫外線吸収剤を粘着剤層に含有すること特徴とする請求項１記載の粘着テープ。
【請求項６】
ポリオレフィン系テープ基材に光安定剤を含有すること特徴とする請求項５記載の粘着テープ。
【請求項７】
ベンゾトリアゾール系化合物、ベンゾフェノン系化合物又はトリアジン系化合物から選ばれる少なくとも１種の紫外線吸収剤を含有するポリオレフィン系テープ基材に粘着剤層を塗布した合紙を圧着して粘着剤をポリオレフィン系テープ基材に転写することを特徴とする粘着テープの製造方法。
【請求項８】
ポリオレフィン系テープ基材に光安定剤を含有すること特徴とする請求項７記載の粘着テープの製造方法。
【発明の詳細な説明】
【０００１】
【発明の属する技術分野】
本発明は、プラスチック施設、特にポリオレフィン系フィルムの補修用として好適な粘着テープ及びその製造方法に関する。
【０００２】
【従来の技術】
従来、透明性、耐候性が要求される農業用フィルムとしては、ＰＶＣフィルムが多用されており、フィルムの切断、穴あき、傷等が発生した場合の補修に、透明な合成樹脂フィルムにゴム系やアクリル系の粘着剤を塗布した粘着テープが使用されてきた。
【０００３】
近年、農業用フィルム業界においては、市場の脱クロル化の要求により、ポリオレフィン系の農業用フィルムの普及が進み、これに適した補修用の粘着テープも要求されている。
【０００４】
特許文献１には、ポリオレフィン系フィルム用の粘着テープが開示されている。この特許文献１に記載の粘着テープは、ポリオレフィン系のフィルムに優れた粘着力を示す粘着剤と粘着付与剤に関するものである。
【０００５】
【特許文献１】特開２０００−１９１９９７号公報
【０００６】
【発明が解決しようとする課題】
しかし、従来のポリオレフィン系の農業用フィルムの粘着テープを長い間使用していると、使用途中に粘着力が低下してしまう問題があった。
【０００７】
そこで、本発明は、粘着力の持続性に優れた粘着テープを提供することを課題とする。
【０００８】
【課題を解決する手段】
本発明の上記課題は、以下の各発明によって解決される。
【０００９】
（請求項１）ポリオレフィン系テープ基材と粘着剤層とを有する粘着テープにおいて、該粘着テープがベンゾトリアゾール系化合物、ベンゾフェノン系化合物又はトリアジン系化合物から選ばれる少なくとも１種の紫外線吸収剤を含有することを特徴とする粘着テープ。
【００１０】
（請求項２）紫外線吸収剤をポリオレフィン系テープ基材に含有すること特徴とする請求項１記載の粘着テープ。
【００１１】
（請求項３）紫外線吸収剤をポリオレフィン系テープ基材と粘着剤層の両方に含有すること特徴とする請求項１記載の粘着テープ。
【００１２】
（請求項４）紫外線吸収剤を含有するポリオレフィン系テープ基材に光安定剤を含有すること特徴とする請求項２又は３記載の粘着テープ。
【００１３】
（請求項５）紫外線吸収剤を粘着剤層に含有すること特徴とする請求項１記載の粘着テープ。
【００１４】
（請求項６）ポリオレフィン系テープ基材に光安定剤を含有すること特徴とする請求項５記載の粘着テープ。
【００１５】
（請求項７）ベンゾトリアゾール系化合物、ベンゾフェノン系化合物又はトリアジン系化合物から選ばれる少なくとも１種の紫外線吸収剤を含有するポリオレフィン系テープ基材に粘着剤層を塗布した合紙を圧着して粘着剤をポリオレフィン系テープ基材に転写することを特徴とする粘着テープの製造方法。
【００１６】
（請求項８）ポリオレフィン系テープ基材に光安定剤を含有すること特徴とする請求項７記載の粘着テープの製造方法。
【００１７】
【発明の実施の形態】
以下、本発明の実施の形態を図面に基づいて説明する。
【００１８】
図１は、本発明の粘着テープの一例を示す概略断面図である。図において、１は粘着テープであり、１００は透明なテープ基材、２００は粘着剤層、３００は剥離紙である。
【００１９】
本発明の粘着テープ１は、ベンゾトリアゾール系化合物、ベンゾフェノン系化合物又はトリアジン系化合物から選ばれる少なくとも１種の紫外線吸収剤を含有することを特徴とする。
【００２０】
本発明の好ましい態様としては、（１）紫外線吸収剤をポリオレフィン系テープ基材に含有すること、（２）紫外線吸収剤をポリオレフィン系テープ基材と粘着剤層の両方に含有すること、（３）紫外線吸収剤を粘着剤層に含有することが挙げられる。
【００２１】
紫外線吸収剤をポリオレフィン系テープ基材に含有する場合、紫外線吸収剤の好ましい含有量は、テープ基材樹脂量に対して０．１％〜３％の範囲が好ましく、より好ましくは０．３％〜２％の範囲である。
【００２２】
紫外線吸収剤をポリオレフィン系テープ基材と粘着剤層の両方に含有する場合、紫外線吸収剤を両者に分配することが好ましく、分配比はポリオレフィン系テープ基材：粘着剤層＝１０：９０〜７０：３０の範囲が好ましく、より好ましくは２０：８０〜５０：５０の範囲である。分配することによりポリオレフィン系テープ基材表面の白化を防止するとともに粘着力の低下を防止し安定な品質が得られる。
【００２３】
紫外線吸収剤を粘着剤層に含有する場合、粘着剤層組成物全量に対して０．１％〜５％の範囲が好ましく、より好ましくは０．３％〜３％の範囲である。
【００２４】
本発明に用いることができる紫外線吸収剤としては、ベンゾトリアゾール系化合物、ベンゾフェノン系化合物又はトリアジン系化合物から選ばれる少なくとも１種であるが、これらの１種を用いてもよいし、２種以上を組み合わせ使用してもよい。
【００２５】
ベンゾトリアゾール系化合物としては、例えば、２−〔２’−ヒドロキシ−５’−（ヒドロキシメチル）フェニル〕−２Ｈ−ベンゾトリアゾール、２−〔２’−ヒドロキシ−５’−（２−ヒドロキシエチル）フェニル〕−２Ｈ−ベンゾトリアゾール、２−〔２’−ヒドロキシ−５’−（３−ヒドロキシプロピル）フェニル〕−２Ｈ−ベンゾトリアゾール、２−〔２’−ヒドロキシ−３’−メチル−５’−（ヒドロキシメチル）フェニル〕−２Ｈ−ベンゾトリアゾール、２−〔２’−ヒドロキシ−３’−メチル−５’−（２−ヒドロキシエチル）フェニル〕−２Ｈ−ベンゾトリアゾール、２−〔２’−ヒドロキシ−３’−メチル−５’−（３−ヒドロキシプロピル）フェニル〕−２Ｈ−ベンゾトリアゾール、２−〔２’−ヒドロキシ−３’−ｔ−ブチル−５’−（ヒドロキシメチル）フェニル〕−２Ｈ−ベンゾトリアゾール、２−〔２’−ヒドロキシ−３’−ｔ−ブチル−５’−（２−ヒドロキシエチル）フェニル〕−２Ｈ−ベンゾトリアゾール、２−〔２’−ヒドロキシ−３’−ｔ−ブチル−５’−（２−ヒドロキシエチル）フェニル〕−５−クロロ−２Ｈ−ベンゾトリアゾール、２−〔２’−ヒドロキシ−３’−ｔ−ブチル−５’−（３−ヒドロキシプロピル）フェニル〕−２Ｈ−ベンゾトリアゾール、２−〔２’−ヒドロキシ−３’−ｔ−オクチル−５’−（ヒドロキシメチル）フェニル〕−２Ｈ−ベンゾトリアゾール、２−〔２’−ヒドロキシ−３’−ｔ−オクチル−５’−（２−ヒドロキシエチル）フェニル〕−２Ｈ−ベンゾトリアゾール、２−〔２’−ヒドロキシ−３’−ｔ−オクチル−５’−（３−ヒドロキシプロピル）フェニル〕−２Ｈ−ベンゾトリアゾール等、あるいは２，２’−メチレンビス〔６−（２Ｈ−ベンゾトリアゾリ−２−イル）−４−（ヒドロキシメチル）フェノール〕、２，２’−メチレンビス〔６−（２Ｈ−ベンゾトリアゾリ−２−イル）−４−（２−ヒドロキシエチル）フェノール〕、２，２’−メチレンビス〔６−（５−クロロ−２Ｈ−ベンゾトリアゾリ−２−イル）−４−（２−ヒドロキシエチル）フェノール〕、２，２’−メチレンビス〔６−（５−ブロモ−２Ｈ−ベンゾトリアゾリ−２−イル）−４−（２−ヒドロキシエチル）フェノール〕、２，２’−メチレンビス〔６−（２Ｈ−ベンゾトリアゾリ−２−イル）−４−（３−ヒドロキシプロピル）フェノール〕、２，２’−メチレンビス〔６−（５−クロロ−２Ｈ−ベンゾトリアゾリ−２−イル）−４−（３−ヒドロキシプロピル）フェノール〕、２，２’−メチレンビス〔６−（５−ブロモ−２Ｈ−ベンゾトリアゾリ−２−イル）−４−（３−ヒドロキシプロピル）フェノール〕、２，２’−メチレンビス〔６−（２Ｈ−ベンゾトリアゾリ−２−イル）−４−（４−ヒドロキシブチル）フェノール〕、２，２’−メチレンビス〔６−（５−クロロ−２Ｈ−ベンゾトリアゾリ−２−イル）−４−（４−ヒドロキシブチル）フェノール〕、２，２’−メチレンビス〔６−（５−ブロモ−２Ｈ−ベンゾトリアゾリ−２−イル）−４−（４−ヒドロキシブチル）フェノール〕、３，３−｛２，２’−ビス〔６−（２Ｈ−ベンゾトリアゾリ−２−イル）−１−ヒドロキシ−４−（２−ヒドロキシエチル）フェニル〕｝プロパン、２，２−｛２，２’−ビス〔６−（２Ｈ−ベンゾトリアゾリ−２−イル）−１−ヒドロキシ−４−（２−ヒドロキシエチル）フェニル〕｝ブタン、２，２’−オキシビス〔６−（２Ｈ−ベンゾトリアゾリ−２−イル）−４−（２−ヒドロキシエチル）フェノール〕、２，２’−ビス〔６−（２Ｈ−ベンゾトリアゾリ−２−イル）−４−（２−ヒドロキシエチル）フェノール〕スルフィド、２，２’−ビス〔６−（２Ｈ−ベンゾトリアゾリ−２−イル）−４−（２−ヒドロキシエチル）フェノール〕スルホキシド、２，２’−ビス〔６−（２Ｈ−ベンゾトリアゾリ−２−イル）−４−（２−ヒドロキシエチル）フェノール〕スルホン、２，２’−ビス〔６−（２Ｈ−ベンゾトリアゾリ−２−イル）−４−（２−ヒドロキシエチル）フェノール〕アミン等が挙げられる。
【００２６】
ベンゾフェノン系化合物としては、例えば、２，２’−ジヒドロキシ−４，４’−ジ（ヒドロキシメチル）ベンゾフェノン、２，２’−ジヒドロキシ−４，４’−ジ（２−ヒドロキシエチル）ベンゾフェノン、２，２’−ジヒドロキシ−３，３’−ジメトキシ−５，５’−ジ（ヒドロキシメチル）ベンゾフェノン、２，２’−ジヒドロキシ−３，３’−ジメトキシ−５，５’−ジ（２−ヒドロキシエチル）ベンゾフェノン、２，２’−ジヒドロキシ−３，３’−ジ（ヒドロキシメチル）−５，５’−ジメトキシベンゾフェノン、２，２’−ジヒドロキシ−３，３’−ジ（２−ヒドロキシエチル）−５，５’−ジメトキシベンゾフェノン等が挙げられる。
【００２７】
トリアジン系化合物としては、例えば、２−（２−ヒドロキシ−４−ヒドロキシメチルフェニル）−４，６−ジフェニル−ｓ−トリアジン、２−（２−ヒドロキシ−４−ヒドロキシメチルフェニル）−４，６−ビス（２，４−ジメチルフェニル）−ｓ−トリアジン、２−〔２−ヒドロキシ−４−（２−ヒドロキシエチル）フェニル〕−４，６−ジフェニル−ｓ−トリアジン、２−〔２−ヒドロキシ−４−（２−ヒドロキシエチル）フェニル〕−４，６−ビス（２，４−ジメチルフェニル）−ｓ−トリアジン、２−〔２−ヒドロキシ−４−（２−ヒドロキシエトキシ）フェニル〕−４，６−ジフェニル−ｓ−トリアジン、２−〔２−ヒドロキシ−４−（２−ヒドロキシエトキシ）フェニル〕−４，６−ビス（２，４−ジメチルフェニル）−ｓ−トリアジン、２−〔２−ヒドロキシ−４−（３−ヒドロキシプロピル）フェニル〕−４，６−ジフェニル−ｓ−トリアジン、２−〔２−ヒドロキシ−４−（３−ヒドロキシプロピル）フェニル〕−４，６−ビス（２，４−ジメチルフェニル）−ｓ−トリアジン、２−〔２−ヒドロキシ−４−（３−ヒドロキシプロポキシ）フェニル〕−４，６−ジフェニル−ｓ−トリアジン、２−〔２−ヒドロキシ−４−（３−ヒドロキシプロポキシ）フェニル〕−４，６−ビス（２，４−ジメチルフェニル）−ｓ−トリアジン、２−〔２−ヒドロキシ−４−（４−ヒドロキシブチル）フェニル〕−４，６−ジフェニル−ｓ−トリアジン、２−〔２−ヒドロキシ−４−（４−ヒドロキシブチル）フェニル〕−４，６−ビス（２，４−ジメチルフェニル）−ｓ−トリアジン、２−〔２−ヒドロキシ−４−（４−ヒドロキシブトキシ）フェニル〕−４，６−ジフェニル−ｓ−トリアジン、２−〔２−ヒドロキシ−４−（４−ヒドロキシブトキシ）フェニル〕−４，６−ビス（２，４−ジメチルフェニル）−ｓ−トリアジン、２−（２−ヒドロキシ−４−ヒドロキシメチルフェニル）−４，６−ビス（２−ヒドロキシ−４−メチルフェニル）−ｓ−トリアジン、２−〔２−ヒドロキシ−４−（２−ヒドロキシエチル）フェニル〕−４，６−ビス（２−ヒドロキシ−４−メチルフェニル）−ｓ−トリアジン、２−〔２−ヒドロキシ−４−（２−ヒドロキシエトキシ）フェニル〕−４，６−ビス（２−ヒドロキシ−４−メチルフェニル）−ｓ−トリアジン、２−〔２−ヒドロキシ−４−（３−ヒドロキシプロピル）フェニル〕−４，６−ビス（２−ヒドロキシ−４−メチルフェニル）−ｓ−トリアジン、２−〔２−ヒドロキシ−４−（３−ヒドロキシプロポキシ）フェニル〕−４，６−ビス（２−ヒドロキシ−４−メチルフェニル）−ｓ−トリアジン、２−［４，６−ビス（２，４−ジメチルフェニル）−１，３，５−トリアジン−２−イル］−５−（オクチロキシ）フェノール、２−（４，６−ジフェニル−１，３，５−トリアジン−２−イル）−５−［（ヘキシル）オキシ］−フェノール等が挙げられる。
【００２８】
本発明においては、紫外線吸収剤を含有するポリオレフィン系テープ基材に光安定剤を含有することは好ましいことである。
【００２９】
またポリオレフィン系テープ基材に紫外線吸収剤を含有しない態様においても、ポリオレフィン系テープ基材に光安定剤を含有することは好ましい。
【００３０】
本発明において、光安定剤としては、例えばヒンダードアミン系化合物（ＨＡＬＳ）やＨＡＬＳの安定剤成分であるテトラメチルピペリジニル基をポリエチレン系樹脂に結合させた高分子量光安定剤、フェノール系金属錯化合物、例えばニッケル錯体光安定剤を用いることが好ましい。特に低分子や液状タイプのものを併用すると本発明の効果を発揮する上で好ましい。光安定剤の添加量はポリオレフィン系テープ基材樹脂量に対して０．１％〜１％の範囲が好ましい。
【００３１】
本発明の粘着テープ１には、農業用フィルムの各種添加剤を添加できる。例えば、上記以外の紫外線吸収剤、光安定剤あるいは、酸化防止剤、造核剤、中和剤、帯電防止剤、分散剤、流動性改良剤、離型剤、難燃剤、着色剤、発泡剤、滑剤等が添加されていてもよい。
【００３２】
本発明において、粘着テープ１をフィルムやシート上に形成した後テープ状にカットする場合には、テープ基材１００としては、ポリオレフィン系樹脂を製膜したフィルムやシートを用いることができる。
【００３３】
ポリオレフィン系樹脂としては、α−オレフィン系の単独重合体、α−オレフィンを主成分とする異種単量体との共重合体、α−オレフィンと共役ジエンまたは非共役ジエン等の多不飽和化合物、アクリル酸、メタクリル酸、酢酸ビニル等との共重合体などが挙げられる。
【００３４】
具体的には、高密度、低密度または直鎖状低密度ポリエチレン、ポリプロピレン、エチレン−プロピレン共重合体、エチレン−ブテン共重合体、エチレン−４−メチル−１−ペンテン共重合体、エチレン−酢酸ビニル共重合体、エチレン−アクリル酸共重合体等が挙げられる。
【００３５】
これらのうち、密度が０．９１０〜０．９３０の低密度ポリエチレン（ＭＩが０．３〜４．０）、酢酸ビニル含有量が１０重量％以下、好ましくは５％以下のエチレン−酢酸ビニル共重合体が、透明性や耐候性および価格の点から好ましい。
【００３６】
また、本発明において、ポリオレフィン系樹脂の少なくとも一成分としてメタロセン触媒で共重合して得られるエチレン−α−オレフィン共重合樹脂を使用することができる。
【００３７】
粘着剤層２００は、粘着剤、タッキファイヤー、抗酸化剤等によって構成され、粘着剤としては、アクリル系粘着剤、天然ゴム系粘着剤、スチレンブロック共重合体系粘着剤、シリコン系粘着剤が好ましい例として挙げられる。
【００３８】
剥離紙３００としては、例えば合紙（上質紙に剥離剤をコートしたもの）を用いることができる。合紙を用いた場合には、熱変形や溶剤作用を受け難い合紙ベース上で各種溶剤を使用した剥離剤や粘着剤を幅広く選択でき、接着力の強い粘着剤を用いることができ、紙に伸びがないので粘着テープを巻物より繰り出し使用する際に引き伸ばされない効果がある。また切り取った粘着テープは合紙を取り除かない限り互いに付着し合ったりせず保管、取り扱いが容易になる。また粘着テープが伸びないので一般紙テープ等で使っているノコ刃カッターで切り易い効果もある。勿論、ハサミや手で切る場合でも粘着テープ同士の付着もなく、切り取り易い。
【００３９】
本発明の粘着テープ１は、全体厚みが４０〜１５０μｍの範囲が好ましく、より好ましくは６０〜１００μｍの範囲である。４０μｍ未満では伸び易く、貼着使用中の収縮に問題があり、補修用としては強度が不足し、また、風のある室外では薄いと空気を巻込まないように密着させて貼り合わせる、いわゆる作業性も悪い。１５０μｍを越すと硬く、密着性が不良となり、コスト高となる問題がある。
【００４０】
本発明の粘着テープ１の幅は、２〜４０ｃｍの範囲が好ましく、より好ましくは５〜２５ｃｍの範囲である。２ｃｍ未満では補修機能がなく、また伸び易く収縮に問題がある。４０ｃｍ超では作業性が不良で、特に室外作業では、貼り付け作業が大変難しい。
【００４１】
以下に、本発明の粘着テープ１に含有される紫外線吸収剤の作用効果について説明する。
【００４２】
本発明の粘着テープ１に紫外線吸収剤を含有することにより、紫外線カット（ＵＶカット）により、粘着剤の粘着力の持続効果を発揮するのが、本発明の特徴である。
【００４３】
本発明において、（１）紫外線吸収剤をポリオレフィン系テープ基材に含有する場合には、紫外線吸収剤は粘着剤層とは全く関係ないように思えるが、本発明者の知見では、多いに関係していることがわかった。
【００４４】
テープ基材１００に含有する紫外線吸収剤は、図２に示すように、基材１００の内部から外面に向かってブリードしていく。空気と接する面側か、粘着剤層側に向かうことになるが、空気側にブリードすると界面エネルギーが高くなるのでブリード力が弱められ表面には出にくくなる。しかし一度出た紫外線吸収剤が雨、風、雪等の外界の条件で剥離除去されると再びブリードする。
【００４５】
一方、粘着剤層２００側は、粘着剤との相溶性が良く界面エネルギーが小さいので粘着剤層２００との境界付近に移行しやすい。そして移行は止まらず粘着剤層２００の内部に移行することになる。このことは本発明者の実験で確認されている。このように基材１００から粘着剤層２００の内部に移行した紫外線吸収剤は、テープ基材１００側から進入する紫外線を吸収し、粘着剤と紫外線の反応を抑制する機能を果たす。このため粘着剤の粘着性を低下させる要因をなくし、粘着力の持続性を維持することができる。特に空気と接する側にブリードした紫外線吸収剤は、雨、風、雪等により剥離除去されるため、次々とブリードアウトする。この為、テープ全体の紫外線吸収剤は減少する。これを防止する点から粘着剤層側に移行し蓄積させるのは、テープの性能保持上大変望ましい。
【００４６】
（２）紫外線吸収剤をポリオレフィン系テープ基材と粘着剤層の両方に含有する場合には、上記（１）の態様と比べると、テープ基材１００の内部の紫外線吸収剤が粘着剤層２００に移行するのを待たずに粘着剤層に入った紫外線を吸収し、粘着剤と紫外線の反応を抑制する機能を果たし、紫外線吸収剤のテープ基材から空気側への逃失も少なくなるので、上記（１）よりもさらに粘着性の持続力を維持することができる。
【００４７】
（３）紫外線吸収剤を粘着剤層に含有する場合には、直接的に粘着力の持続力を維持することができることになる。但し、このケースでは逆に粘着剤層から紫外線吸収剤がテープ基材に移行する可能性があるが、紫外線吸収剤と粘着剤の相溶性が大きいので移行量は少ないレベルで平衡状態になる。
【００４８】
本発明では、紫外線吸収剤がテープ基材から粘着剤層に移行するので、テープ基材の耐候性が落ちるが、それを防止する意味で、ヒンダードアミン系化合物（ＨＡＬＳ）のような光安定剤をテープ基材に含有させるのは大変好ましいことである。
【００４９】
本発明では、テープ基材１００に紫外線吸収剤を添加する場合、ブリードする速度を遅くして紫外線吸収剤の逃失をできるだけ少なくすることで粘着力の持続効果を更に増加させるために、テープ基材の層構成を、例えばＬＤＰＥ／ＥＶＡ／ＬＤＰＥの３層として、中間層ＥＶＡに紫外線吸収剤を添加するのは有効である。この場合のＥＶＡは、酢酸ビニル含有量３〜２０％程度が好ましい。特に空気に接する側へのブリードも少なく望ましい。しかし、テープの強度、柔軟性、耐久性そしてコストの点では劣る場合がある。
【００５０】
次に、本発明の粘着テープの好ましい製造方法としては、上記の紫外線吸収剤を含有するポリオレフィン系テープ基材に粘着剤層を塗布した合紙を圧着して粘着剤をポリオレフィン系テープ基材に転写する方法が挙げられる。この方法で、ポリオレフィン系テープ基材に光安定剤を含有することは大変好ましい。合紙に粘着剤層を塗布する手段は特に限定されない。
【００５１】
本発明の粘着テープは、プラスチック施設、特にＰＯ系フィルム施設の補修用に好ましく適用できる。
【００５２】
【実施例】
以下、本発明の実施例について説明するが、かかる実施例によって本発明が限定されるものではない。
【００５３】
実施例１
下記基材樹脂１００重量部に下記紫外線吸収剤を１重量部添加し、さらに、滑剤、ブロッキング防止剤を添加して、フィルム原料を用意し、この原料を用いて、インフレーション法により、１００μｍのフィルムを製造した。
【００５４】
このフィルムを５０ｃｍの幅にカットし、このテープ基材の裏面に以下の粘着剤をコンマコーター法で塗布した合紙（一般市販の剥離剤塗布上質紙）を張り合わせて、熟成後幅７ｃｍにカットして本発明の粘着テープを得た。
【００５５】
基材樹脂：低密度ポリエチレン
（メルトフローレート２、密度０．９２０）
紫外線吸収剤：ベンゾトリアゾール系紫外線吸収剤
粘着剤の組成：ポリアクリレート、イソシアネート
【００５６】
実施例２
実施例１において、紫外線吸収剤をテープ基材と粘着剤層の両方に添加した以外は同様にして、本発明の粘着テープを得た。
【００５７】
テープ基材に対する紫外線吸収剤の添加量：０．４重量部
粘着剤層に対する紫外線吸収剤の添加量  ０．６重量部
【００５８】
実施例３
実施例１において、テープ基材にＨＡＬＳ（旭電化社製マークＬＡ５７）を以下の添加量で添加した以外は同様にして、本発明の粘着テープを得た。
【００５９】
ＨＡＬＳの添加量：０．２重量部
【００６０】
実施例４
実施例２において、テープ基材にＨＡＬＳ（同上）を以下の添加量で添加した以外は同様にして、本発明の粘着テープを得た。
【００６１】
ＨＡＬＳの添加量：０．２重量部
【００６２】
比較例
実施例１において紫外線吸収剤を除いた以外は同様に粘着テープを得た。
【００６３】
（評価）
上記で得られた粘着テープについて、初期剥離強さと、２年後剥離強さをＴ剥離試験法によって測定し、評価した。その結果を表１に示す。
【００６４】
（表１）
2004315549.tif 000003
【００６５】
実施例から明らかなように、本発明の粘着テープは粘着力の持続性に優れた特性を持ち、ポリオレフィン系の農業用フィルムに長い間使用することが出来ることがわかる。
【００６６】
【発明の効果】
本発明によれば、粘着力の持続性に優れた粘着テープを提供することができる。
【図面の簡単な説明】
【図１】本発明の粘着テープの一例を示す概略断面図
【図２】紫外線吸収剤のブリード状況を説明する図
【符号の説明】
１：粘着テープ
１００：テープ基材
２００：粘着剤層
３００：剥離紙
【図１】
2004315549.tif 000004
【図２】
2004315549.tif 000005